КАТАЛИЗАТОР СИНТЕЗА ФИШЕРА-ТРОПША, СОДЕРЖАЩИЙ НИТРИДНЫЙ НОСИТЕЛЬ, И СПОСОБ ЕГО ПОЛУЧЕНИЯ, И ЕГО ПРИМЕНЕНИЕ

2
1. Катализатор синтеза Фишера-Тропша, где катализатор содержит: активный компонент, который выбран, по крайней мере, из группы VIIIB переходных металлов; необязательно вспомогательный металл; и нитридный носитель, который представляет собой нитрид бора, нитрид кремния или их смесь, имеющий удельную площадь поверхности не менее 80 м/г; где активный компонент и необязательно вспомогательный металл нанесены на носитель, где дисперсность активного компонента составляет от 15% до 75%.
2. Катализатор по п. 1, где активный компонент представляет собой по меньшей мере одно из железа, кобальта, никеля и рутения.
3. Катализатор по п. 1 или 2, где вспомогательный металл является по меньшей мере одним металлом, выбранным из группы, состоящей из марганца, хрома, цинка, молибдена, меди, платины, палладия, родия, иридия, золота, серебра, магния, кальция, стронция, бария, натрия и калия.
4. Катализатор по одному из пп. 1-3, где нитрид бора представляет собой гексагональный нитрид бора.
5. Катализатор по одному из пп. 1-4, где нитрид кремния представляет собой тригональный нитрид кремния и/или гексагональный нитрид кремния.
6. Катализатор по одному из пп. 1-5, где массовое соотношение активного компонента и носителя составляет (0,1-400):100.
7. Катализатор по п. 6, где активный компонент представляет собой по меньшей мере одно из железа, кобальта и никеля, и массовое соотношение активного компонента и носителя составляет (1-400):100.
8. Катализатор по п. 6, где активный компонент представляет собой рутений, и массовое соотношение активного компонента и носителя составляет (0,1-10):100.
9. Катализатор по одному из пп. 1-8, где массовое соотношение вспомогательного металла и носителя составляет (2000 м.д.-60):100.
10. Катализатор по п. 9, где вспомогательный металл представляет собой по меньшей мере одно из марганца, хрома, молибдена и цинка, и массовое соотношение вспомогательного металла и носителя составляет (1-40):100.
11. Катализатор по п. 10, где вспомогательный металл представляет собой медь, и массовое соотношение вспомогательного металла и носителя составляет (0,5-15):100.
12. Катализатор по п. 10, где вспомогательный металл представляет собой по меньшей мере одно из платины, палладия, родия, иридия, серебра и золота, и массовое соотношение вспомогательного металла и носителя составляет (0,002-1):100.
13. Катализатор по п. 10, где вспомогательный металл представляет собой по меньшей мере одно из магния, кальция, стронция, бария, натрия и калия, и массовое соотношение вспомогательного металла и носителя составляет (0,5-15):100.
14. Катализатор по одному из пп. 1-13, где массовое соотношение активный компонент: вспомогательный металл : носитель составляет (0,1-300):(0,002-30):100.
2
15. Способ получения катализатора синтеза Фишера-Тропша по любому из пп. 1-14, где способ включает в себя следующие стадии: (1) получение нитридного носителя, имеющего удельную площадь поверхности не менее 80 м/г; (2) нанесение исходного соединения активного металла в качестве активного компонента и исходного соединения необязательного вспомогательного металла на нитридный носитель с образованием предшественника катализатора; (3) формовка предшественника катализатора с получением формованного предшественника катализатора; и (4) сушка и обжиг формованного предшественника катализатора с получением катализатора;
где нитридный носитель представляет собой носитель из нитрида бора и/или носитель из нитрида кремния.
16. Способ по п. 15, где исходное соединение активного металла представляет собой одно или несколько из нитрата железа(III), хлорида железа(III) , хлорида железа(II), сульфата железа(II) , ацетата железа(II), ацетилацетоната железа(III), карбонила железа, ферроцена, нитрата кобальта, хлорида кобальта, формиата кобальта, ацетата кобальта, ацетилацетоната кобальта, карбонила кобальта, нитрата никеля, хлорида никеля, сульфата никеля, ацетата никеля, ацетилацетоната никеля, карбонила никеля, хлорида рутения, нитрата рутения, трифенилфосфина хлоркарбонила рутения, карбонила рутения хлорида, хлоррутената аммония, нитрозилнитрата рутения.
17. Способ по п. 15, где исходное соединение вспомогательного металла представляет собой одно или несколько из нитрата марганца, хлорида марганца, ацетата марганца, ацетилацетоната марганца, карбонила марганца, нитрата цинка, хлорида цинка, сульфата цинка, ацетата цинка, ацетилацетоната цинка, нитрата хрома, хлорида хрома, сульфата хрома, молибдата аммония, хлорида платины, нитрата платины, платинохлористоводородной кислоты, гексахлороплатина кислого аммония, диаммино-платины нитрида, нитрата родия, хлорида родия, сульфата родия, ацетата родия, трис(трифенилфосфин)родия хлорида, ацетилацетонатокарбонилтрифенилфосфина родия, нитрата палладия, хлорида палладия, сульфата палладия, ацетата палладия, аммония тетрахлорпалладата, аммония гексахлорпалладата, трифенилфосфина палладия, хлориридиевой кислоты, хлорида иридия, ацетата иридия, аммония хлориридата, хлорида золота, золотохлористоводородной кислоты, золотохлористого аммония, нитрата серебра, ацетата серебра, карбоната серебра, нитрата магния, хлорида магния, ацетата магния, нитрата кальция, хлорида кальция, ацетата кальция, нитрата стронция, хлорида стронция, ацетата стронция, нитрата натрия, хлорида натрия, ацетата натрия, гидроксида натрия, карбоната натрия, бикарбоната натрия, нитрата калия, хлорида калия, гидроксида калия, карбоната калия, бикарбоната калия, ацетата калия.
18. Применение катализатора синтеза Фишера-Тропша по любому одному из пп. 1-14 для получения углеводородных соединений путем каталитического преобразования сингаза в реакции синтеза Фишера-Тропша.
19. Применение по п. 18, где катализатор предварительно восстанавливают в атмосфере восстановителя перед использованием катализатора в реакции синтеза Фишера-Тропша.
20. Применение по п. 18 или 19, где в реакцию синтеза Фишера-Тропша проводят в режиме непрерывного процесса и объемная скорость реакции составляет 100-60000 нл/кг/ч.